(57)【要約】      （修正有）【課題】長尺状シートを円筒状の巻き芯に巻き付けられているシートロールであって、ロール内側における長尺状シートの外観および特性が良好であり、汚染性が低く、かつ、簡便に形成し得るシートロールを提供すること。【解決手段】シートロール１００は、長尺状シート１０を円筒状の巻き芯２０に巻き付けられてなるシートロールであって、該巻き芯上の周面の一部において、該長尺状シートの巻き付け始端辺と略平行に延びるように、片面粘着テープ３０が貼着され、該長尺状シートの巻き付け始端辺が、該片面粘着テープの配置位置近傍に位置する。【選択図】図１
2015160678.tif 000002
【特許請求の範囲】
【請求項１】
長尺状シートを円筒状の巻き芯に巻き付けてなるシートロールであって、
該巻き芯上の周面の一部において、該長尺状シートの巻き付け始端辺と略平行に延びるように、片面粘着テープが貼着され、
該長尺状シートの巻き付け始端辺が、該片面粘着テープの配置位置近傍に位置する、
シートロール。
【請求項２】
前記長尺状シートの巻き付け始端が、両面粘着テープを用いて、前記巻き芯上に貼着されている、請求項１に記載のシートロール。
【請求項３】
前記片面粘着テープの厚みが、前記長尺状シートの厚みと前記両面粘着テープの厚みとの合計よりも薄い、請求項２に記載のシートロール。
【請求項４】
前記長尺状シートの厚みと前記両面粘着テープの厚みとの合計と、前記片面粘着テープの厚みとの差が、１０μｍ〜１５０μｍである請求項３に記載のシートロール。
【請求項５】
前記片面粘着テープの周方向の長さが、５ｍｍ〜５０ｍｍである、請求項１から４のいずれかに記載のシートロール。
【請求項６】
前記長尺状シートの巻き付け始端辺と、前記片面粘着テープとの間隔が、２０ｍｍ以下である、請求項１から５のいずれかに記載のシートロール。
【請求項７】
前記片面粘着テープの２５℃における引っ張り弾性率が、５００ＭＰａ以上である、請求項１から６のいずれかに記載のシートロール。
【請求項８】
前記長尺状シートの厚みが、７０μｍ〜５００μｍである、請求項１から７のいずれかに記載のシートロール。
【請求項９】
前記長尺状シートが、基材層と、粘着剤層と、セパレータとをこの順に備える、請求項１から８のいずれかに記載のシートロール。
【請求項１０】
前記基材層と粘着剤層とから構成される積層体の２５℃における引っ張り弾性率が、１０ＭＰａ〜９００ＭＰａである、請求項９に記載のシートロール。
【請求項１１】
前記セパレータの２５℃における引っ張り弾性率が、１０００ＭＰａ以上である、請求項９または１０に記載のシートロール。
【請求項１２】
前記両面粘着テープの厚みが、１μｍ〜２００μｍである、請求項２から１１のいずれかに記載のシートロール。
【請求項１３】
前記両面粘着テープの周方向の長さが、５０ｍｍ以下である、請求項２から１２のいずれかに記載のシートロール。
【発明の詳細な説明】
【技術分野】
【０００１】
本発明は、シートロールに関する。
【背景技術】
【０００２】
一般に、粘着シート等のシート体は、取り扱い性等を考慮して長尺状に形成され、巻き芯に巻き取られた状態で提供されることがある。この際、長尺状シートの巻き付け始端部の厚みを起因とした段差が影響して、長尺状シートのロール内側の数周においては、該長尺状シートに幅方向に筋状の跡が残るという問題がある。このように跡が残った長尺状シートは、外観上の不良の他、諸特性にも悪影響を及ぼすことがあり、歩留まりの低下の原因となる。
【０００３】
このような問題に対して、特許文献１においては、巻き付け始端部近傍に、液状またはペースト状の樹脂を塗布して形成された段差緩和部材を設けることが提案されている。しかし、このような方法では、樹脂を塗布するという操作が煩雑であるという問題がある。また、塗布物が長尺状シートを汚染する原因となり、例えば、長尺状シートとして半導体部品の製造に供される粘着シートを用いる場合には、実用に適さないという問題もある。
【先行技術文献】
【特許文献】
【０００４】
【特許文献１】特開２０１１−２０１６３４号公報
【発明の概要】
【発明が解決しようとする課題】
【０００５】
本発明は上記従来の課題を解決するためになされたものであり、その目的とするところは、長尺状シートが円筒状の巻き芯に巻き付けられているシートロールであって、ロール内側における長尺状シートの外観および特性が良好であり、汚染性が低く、かつ、簡便に形成し得るシートロールを提供することにある。
【課題を解決するための手段】
【０００６】
本発明のシートロールは、長尺状シートを円筒状の巻き芯に巻き付けてなるシートロールであって、該巻き芯上の周面の一部において、該長尺状シートの巻き付け始端辺と略平行に延びるように、片面粘着テープが貼着され、該長尺状シートの巻き付け始端辺が、該片面粘着テープの配置位置近傍に位置する。
１つの実施形態においては、上記長尺状シートの巻き付け始端が、両面粘着テープを用いて、前記巻き芯上に貼着されている。
１つの実施形態においては、上記片面粘着テープの厚みが、上記長尺状シートの厚みおよび上記両面粘着テープの厚みの合計よりも薄い。
１つの実施形態においては、上記長尺状シートの厚みおよび上記両面粘着テープの厚みの合計と、前記片面粘着テープの厚みとの差が、１０μｍ〜１５０μｍである。
１つの実施形態においては、上記片面粘着テープの周方向の長さが、５ｍｍ〜５０ｍｍである。
１つの実施形態においては、上記長尺状シートの巻き付け始端辺と、上記片面粘着テープとの間隔が、２０ｍｍ以下である。
１つの実施形態においては、上記片面粘着テープの２５℃における引っ張り弾性率が、５００ＭＰａ以上である。
１つの実施形態においては、上記長尺状シートの厚みが、７０μｍ〜５００μｍである。
１つの実施形態においては、上記長尺状シートが、基材層と、粘着剤層と、セパレータとをこの順に備える。
１つの実施形態においては、上記基材層と粘着剤層とから構成される積層体の２５℃における引っ張り弾性率が、１０ＭＰａ〜９００ＭＰａである。
１つの実施形態においては、上記セパレータの２５℃における引っ張り弾性率が、１０００ＭＰａ以上である。
１つの実施形態においては、上記両面粘着テープの厚みが、１μｍ〜２００μｍである。
１つの実施形態においては、上記両面粘着テープの周方向の長さが、０．１ｍｍ〜５０ｍｍである。
【発明の効果】
【０００７】
本発明によれば、巻き芯上の所定の位置に片面粘着テープを設けることにより、ロール内側における長尺状シートの外観および特性が良好であり、汚染性が低く、かつ、簡便に形成し得るシートロールを提供することができる。
【図面の簡単な説明】
【０００８】
【図１】本発明の１つの実施形態によるシートロールの概略斜視図である。
【図２】本発明の１つの実施形態によるシートロールの概略断面図である。
【図３】本発明の別の実施形態によるシートロールの概略断面図である。
【図４】本発明の１つの実施形態に用いられる長尺状シートの概略断面図である。
【発明を実施するための形態】
【０００９】
Ａ．シートロールの全体構成
図１は、本発明の１つの実施形態によるシートロールの概略斜視図である。本発明のシートロール１００は、長尺状シート１０が円筒状の巻き芯２０に、所定の周数巻き重ねるようにして、巻き付けられて形成されている。なお、図１においては、長尺状シート１０の巻き始め（すなわち、ロールの内側）を示す。本発明のシートロール１００においては、巻き芯２０の周面の一部において、該長尺状シート１０の巻き付け始端辺１１と略平行に延びるように、片面粘着テープ３０が貼着されている。また、長尺状シート１０の巻き付け始端辺１１は、片面粘着テープ３０の配置位置近傍に位置する。より具体的には、長尺状シート１０の巻き付け始端辺１１は、片面粘着テープ３０の配置位置近傍に位置し、長尺状シート１０は、片面粘着テープ３０の配置位置とは周方向反対側に巻き付けられている。すなわち、片面粘着テープ３０は、長尺状シート１０の巻き付け始端辺１１を起点として、長尺状シート１０の巻き付け方向とは反対側に配置される。なお、本明細書において、「幅方向」とは、図１においてｘで表される方向を意味し、「周方向」とは、図１〜３においてｙで表される方向を意味する。また、長尺状シートの巻き付け始端とは、巻き始め部分の長さ方向端部であり、長尺状シートの最内側の部分を意味し、長尺状シートの巻き付け始端辺とは、当該巻き付け始端において巻き芯の幅方向に延びる辺を意味する。
【００１０】
図１においては、巻き芯２０の幅方向全域にわたって片面粘着テープ３０が貼着されている態様を示していているが、本発明においては当該態様に限られない。また、図１においては、巻き芯の幅２０と長尺状シート１０とが同じ幅である態様を示しているが、本発明においては当該態様に限らず、例えば、長尺状シート１０の幅が巻き芯２０の幅より狭くてもよい。好ましくは、片面粘着テープ３０の幅（ｘ方向の長さ）は、巻き芯２０の幅より狭く、長尺状シート１０の幅に応じて設定される。片面粘着テープ３０の幅は、長尺状シート１０の幅に対して、好ましくは８０％〜１２０％であり、より好ましくは９０％〜１１０％であり、さらに好ましくは９８％〜１０２％である。なお、後述のように、複数の片面粘着テープを配置する場合においても、各片面粘着テープの幅は上記範囲であることが好ましい。
【００１１】
図２は、本発明の１つの実施形態によるシートロールの概略断面図である。図２においては、長尺状シート１０の内側部分の片面粘着テープ３０の近傍を示す。実際には、本発明のシートロールは、長尺状シートが２周以上巻き重なるようにして形成され得るが、図２においては、見やすくするために、１周目の終わりから２週目の始めの部分についてのみ図示していることに留意されたい。また、便宜上、曲面である巻き芯の外周面を直線で表している。１つの実施形態においては、長尺状シート１０は、その巻き付け始端を、両面粘着テープ４０を用いて巻き芯２０上に貼着することにより、固定される。例えば、長尺状シート１０の巻き芯２０と接する面が粘着性を有さない場合に、両面粘着テープ４０が好ましく用いられ得る。
【００１２】
本発明においては、図１および図２に示すように、巻き芯２０上に片面粘着テープ３０を配置することにより、ロールの内側において、長尺状シート１０の巻き付け始端の厚みから生じる段差の影響を緩和することができる。その結果、長尺状シート１０の巻き付け始端辺１１上で巻き重ねられる長尺状シート１０において、段差を起因としたスジの発生を抑制することができ、該段差を起因とした悪影響（具体的には、外観不良、諸特性（例えば、平滑性）の悪化等）を防止することができる。本発明においては、片面粘着テープを貼着するという簡便な操作により、上記の効果を得ることができる。また、片面粘着テープを用いるため、長尺状シートが汚染されることが防止される。
【００１３】
上記片面粘着テープ３０の厚みは、上記長尺状シート１０の厚みおよび上記両面粘着テープ４０の厚みの合計よりも薄いことが好ましい。上記長尺状シート１０の厚みと上記両面粘着テープ４０の厚みとの合計と、上記片面粘着テープ３０の厚みとの差は、好ましくは１０μｍ〜１５０μｍであり、より好ましくは３０μｍ〜１２５μｍであり、さらに好ましくは５０μｍ〜１００μｍである。このような範囲であれば、上記段差の影響を緩和する効果が顕著となる。なお、本発明のシートロールが両面粘着テープ４０を備えない場合、「上記長尺状シート１０の厚みと上記両面粘着テープ４０の厚みとの合計」は、長尺状シート１０の厚みを意味することは言うまでもない。
【００１４】
１つの実施形態においては、片面粘着テープ３０の厚みは、上記長尺状シート１０の厚みと上記両面粘着テープ４０の厚みとの合計に応じて調整される。片面粘着テープ３０の厚みは、上記長尺状シート１０の厚みと上記両面粘着テープ４０の厚みとの合計に対して、好ましくは２０％〜８０％であり、より好ましくは３０％〜７０％であり、さらに好ましくは４０％〜６０％であり、特に好ましくは４５％〜５５％である。このような範囲であれば、上記段差の影響を緩和する効果が顕著となる。
【００１５】
上記片面粘着テープ３０の周方向の長さａは、好ましくは２ｍｍ以上であり、より好ましくは５ｍｍ〜５０ｍｍであり、さらに好ましくは５ｍｍ〜３０ｍｍであり、特に好ましくは１０ｍｍ〜２０ｍｍである。このような範囲であれば、片面粘着テープを巻き芯上に貼着する際、該片面粘着テープにシワが発生し難く、かつ、上記段差の影響を緩和する効果が顕著となる。
【００１６】
上記長尺状シート１０の巻き付け始端辺１１と、上記片面粘着テープ３０との間隔ｂは、短いほど好ましい。該間隔ｂは、好ましくは５０ｍｍ以下であり、より好ましくは３０ｍｍ以下であり、さらに好ましくは２０ｍｍ以下であり、特に好ましくは０．０１ｍｍ〜２０ｍｍである。該間隔ｂが、５０ｍｍより大きい場合、片面粘着テープ３０に起因する段差の影響と、長尺状シート１０の巻き付け始端に起因する段差の影響とがそれぞれ別個に生じるおそれがあり、上記段差の影響を緩和する効果が十分に得られないおそれがある。
【００１７】
図３は、本発明の別の実施形態によるシートロールの概略断面図である。図３においても、図２と同様に、長尺状シート１０の内側部分の片面粘着テープ３０の近傍を示す。図３に示す実施形態においては、巻き芯上に、第２の片面粘着テープ３０’がさらに設けられている。第２の片面粘着テープ３０’は、片面粘着テープ３０の長尺状シート１０の巻き付け始端辺とは周方向反対側に設けられる。第２の片面粘着テープ３０’を設けることにより、長尺状シート１０が厚い場合（例えば、長尺状シートの厚みが１５０μｍ以上の場合）にも、上記段差を起因とした悪影響を防止することができる。
【００１８】
上記第２の片面粘着テープ３０’の厚みは、上記片面粘着テープ３０の厚みと同じであってもよく、異なっていてもよい。好ましくは、上記第２の片面粘着テープ３０’の厚みは、上記片面粘着テープ３０の厚みよりも薄いことが好ましい。上記片面粘着テープ３０の厚みと、上記第２の片面粘着テープ３０’の厚みとの差は、好ましくは１０μｍ〜１５０μｍであり、より好ましくは３０μｍ〜１２５μｍであり、さらに好ましくは５０μｍ〜１００μｍである。このような範囲であれば、上記段差の影響を緩和する効果が顕著となる。
【００１９】
１つの実施形態においては、上記第２の片面粘着テープ３０’の厚みは、上記片面粘着テープ３０の厚みに対して、好ましくは２０％〜８０％であり、より好ましくは３０％〜７０％であり、さらに好ましくは４０％〜６０％であり、特に好ましくは４５％〜５５％である。このような範囲であれば、上記段差の影響を緩和する効果が顕著となる。
【００２０】
図３においては、片面粘着テープを２枚（片面粘着テープ３０、第２の片面粘着テープ３０’）を配置する実施形態を示したが、片面粘着テープは３枚以上配置されていてもよい。
【００２１】
複数の片面粘着テープを配置する場合、長尺状シートの巻き付け始端辺を起点に巻き付け方向とは反対側の方向に遠い片面粘着テープほど厚みを薄くすることが好ましい。隣り合う片面粘着テープの厚みの差は、好ましくは１０μｍ〜１５０μｍであり、より好ましくは３０μｍ〜１２５μｍであり、さらに好ましくは５０μｍ〜１００μｍである。このような範囲であれば、片面粘着テープの枚数を抑制しつつ、本発明の効果を顕著に得ることができる。また、上記範囲の厚み差で片面粘着テープを複数配置して、最も厚みの薄い片面粘着テープの厚みが、１５０μｍ以下となることが好ましく、１２５μｍ以下となることがより好ましく、５０μｍ〜１００μｍとなることがさらに好ましい。
【００２２】
１つの実施形態においては、隣り合う片面粘着テープの厚みの比は、０．２〜０．８であり、より好ましくは０．３〜０．７であり、さらに好ましくは０．４〜０．６であり、特に好ましくは０．４５〜０．５５である。また、上記範囲の厚み比で片面粘着テープを複数配置し、長尺状シートの巻き付け始端辺を起点に巻き付け方向とは反対側の方向に遠い片面粘着テープほど厚みを薄くして、最も厚みの薄い片面粘着テープの厚みが、１５０μｍ以下となることが好ましく、１２５μｍ以下となることがより好ましく、５０μｍ〜１００μｍとなることがさらに好ましい。
【００２３】
複数の片面粘着テープを配置する場合、隣接する片面粘着テープの間隔は、好ましくは５０ｍｍ以下であり、より好ましくは３０ｍｍ以下であり、さらに好ましくは２０ｍｍ以下であり、特に好ましくは０．０１ｍｍ〜２０ｍｍである。片面粘着テープの間隔が複数ある場合、該間隔は同じであってもよく、異なっていてもよい。
【００２４】
複数の片面粘着テープを配置する場合、個々の片面粘着テープの周方向の長さは、好ましくは２ｍｍ以上であり、より好ましくは５ｍｍ〜５０ｍｍであり、さらに好ましくは５ｍｍ〜３０ｍｍであり、特に好ましくは１０ｍｍ〜２０ｍｍである。複数ある片面粘着テープの周方向の長さは、同じであってもよく、異なっていてもよい。
【００２５】
Ｂ．長尺状シート
上記長尺状シートとしては、任意の適切なシートが用いられ得る。長尺状シートとしては、例えば、粘着シート等が挙げられる。本発明によれば、長尺状シートの汚染を防いで、長尺状シートの巻き付け始端における段差の影響が緩和されたシートロールを得ることができるので、長尺状シートとして半導体製造に供される粘着シートを用いることができる。
【００２６】
上記長尺状シートの厚みは、好ましくは７０μｍ〜５００μｍであり、より好ましくは１００μｍ〜３５０μｍである。本発明によれば、厚い長尺状シートを用いても、長尺状シートの巻き付け始端における段差の影響が緩和されたシートロールを得ることができる。
【００２７】
上記長尺状シートの長さは、任意の適切な長さに設定され得る。従来のシートロールは、ロールの内側において、長尺状シートの巻き付け始端の段差の影響が生じるため、内側部分は使用に適さず廃棄されることがあり、小巻きのシートロールが所望される場合には、歩留まりが極端に低下するという問題がある。本願発明によれば、ロールの内側においても不良部分が生じ難いため、小巻きのシートロールを形成する場合にも、歩留まりがよい。
【００２８】
上記長尺状シートの幅は、用途等に応じて、任意の適切な幅に設定され得る。上記長尺状シートの幅は、例えば、５０ｍｍ〜２００ｃｍであり、好ましくは３０ｃｍ〜１５０ｃｍである。
【００２９】
図４は、本発明の１つの実施形態に用いられる長尺状シートの概略断面図である。１つの実施形態においては、本発明の長尺状シート１０は、基材層１と、粘着剤層２と、セパレータ３とをこの順に備える。このような構成の長尺状シート１０は、セパレータ３側を内側にして、巻回されていることが好ましい。
【００３０】
上記長尺状シートを構成する基材層１を構成する材料としては、任意の適切な材料が採用され得る。該基材層１を構成する材料の具体例としては、低分子量ポリエチレン、ポリプロピレン、エチレン−酢酸ビニル共重合体等のエチレン系樹脂等が挙げられる。
【００３１】
上記長尺状シートを構成する基材層１の厚みは、好ましくは５μｍ〜４００μｍであり、より好ましくは２０μｍ〜３００μｍである。
【００３２】
上記長尺状シートを構成する粘着剤層２は、任意の適切な粘着剤で構成される。粘着剤としては、例えば、アクリル系ポリマー、シリコーン系ポリマー、ポリエステル、ポリウレタン、ポリアミド、ポリエーテル、フッ素系やゴム系などのポリマーをベースポリマーとする粘着剤が挙げられる。
【００３３】
上記長尺状シートを構成する粘着剤層２の厚みは、好ましくは１μｍ〜５０μｍであり、より好ましくは３μｍ〜２０μｍである。
【００３４】
基材層、粘着剤層およびセパレータを備える長尺状シートは、基材層と粘着剤層とから構成される積層体から、セパレータを剥離して、使用に供される。基材層と粘着剤層とから構成される積層体の２５℃における引っ張り弾性率は、好ましくは１０ＭＰａ〜９００ＭＰａであり、より好ましくは１０ＭＰａ〜５００ＭＰａである。本発明においては、比較的柔らかい層（あるいは、積層体）を含む長尺状シートを用いても、長尺状シートの巻き付け始端における段差の影響が緩和されて、ロール内側においてスジの発生しがたいシートロールを得ることができる。言い換えれば、本発明のシートロールは、比較的柔らかい層（あるいは、積層体）を含む長尺状シートを巻回するのに好適である。具体的には、本発明のシートロールは、所定の柔軟性が要求される半導体ウエハ製造工程（例えば、バックグラインド工程）用の粘着シートのロールとして、好適である。なお、本明細書において、引っ張り弾性率とは、ＪＩＳ−Ｋ−７１６１に準拠し（試験片の幅：２０ｍｍ、引張速度：３００ｍｍ／分、チャック間距離：５０ｍｍ）、規定された２点のひずみε１＝１およびε２＝２の間の曲線の線形回帰によって求められる値をいう。
【００３５】
上記セパレータ３は、粘着剤層２を保護する機能を有する。セパレータ３を構成する材料としては、任意の適切な材料が採用され得る。セパレータ３を構成する材料の具体例としては、ポリエチレンテレフタレート、ポリプロピレン等が挙げられる。セパレータ３は、延伸フィルムであってもよい。
【００３６】
上記セパレータ３の厚みは、好ましくは１０μｍ〜２００μｍであり、より好ましくは２０μｍ〜１００μｍである。
【００３７】
上記セパレータ３の２５℃における引っ張り弾性率は、好ましくは１０００ＭＰａ以上であり、より好ましくは１２００ＭＰａ以上であり、さらに好ましくは４０００ＭＰａ以上である。セパレータ３の２５℃における引っ張り弾性率の上限は、通常、５０００ＭＰａである。従来の硬質のセパレータを含む長尺状シートのロール体においては、長尺状シートの巻き付け始端の段差の影響が顕著となり、硬質のセパレータの存在が、ロール体の内側にスジ発生の原因のひとつとなる。本願発明によれば、硬質のセパレータを含む長尺状シート、さらには、硬質のセパレータと軟質の積層体とを組み合わせて構成された長尺状シートを用いても、長尺状シートの巻き付け始端における段差の影響が緩和されたシートロールを得ることができる。
【００３８】
別の実施形態においては、基材層と粘着剤層とから構成され、セパレータを含まない長尺状シートが用いられる。このような実施形態においては、基材層の粘着剤層とは反対側の面に、背面処理が行うことが好ましい。背面処理は、例えば、シリコーン系剥離剤や長鎖アルキルアクリレート系剥離剤等の剥離剤を用いて行うことができる。
【００３９】
Ｃ．巻き芯
上記巻き芯としては、任意の適切な巻き芯が用いられ得る。例えば、紙製の巻き芯、樹脂製の巻き芯、金属製の巻き芯等が用いられ得る。
【００４０】
上記巻き芯の直径（外径）は、長尺状シートの材質、長さ等に応じて任意の適切な値に設定され得る。上記巻き芯の直径（外径）は、例えば、８０ｍｍ〜３５０ｍｍである。
【００４１】
上記巻き芯の幅は、長尺状シートの幅に応じて、任意の適切な値に設定され得る。好ましくは、巻き芯の幅は、長尺状シートの幅よりも広い。
【００４２】
Ｄ．片面粘着テープ
上記片面粘着テープとしては、任意の適切な片面粘着テープが用いられ得る。片面粘着テープは、例えば、基材層と粘着剤層とから構成される。また、基材層と粘着剤層とから構成される片面粘着テープを複数枚（例えば、２〜４枚）重ね合わせて用いてもよい。該基材層を構成する材料としては、例えば、ポリエチレンテレフタレート等が挙げられる。該粘着剤層は、例えば、アクリル系ポリマー、シリコーン系ポリマー、ポリエステル、ポリウレタン、ポリアミド、ポリエーテル、フッ素系やゴム系などのポリマーをベースポリマーとする粘着剤を含む。なお、本発明のシートロールが、複数の片面粘着テープを備える場合、各片面粘着テープは、同じ材料から構成されていてもよく、異なる材料から構成されていてもよい。
【００４３】
上記片面粘着テープの２５℃における引っ張り弾性率は、好ましくは５００ＭＰａ以上であり、より好ましくは１０００ＭＰａ〜５０００ＭＰａである。このような範囲であれば、長尺状シートが巻き重ねられた場合であっても、片面粘着テープが変形し難く、本発明の効果が顕著となる。また、変形し難い片面粘着テープを用いることにより、ロール内側でのシワの発生を防止することができる。なお、本発明のシートロールが、複数の片面粘着テープを備える場合、各片面粘着テープの引っ張り弾性率は、同じであってもよく、異なっていてもよい。
【００４４】
上記片面粘着テープの厚みは、上記Ａ項で説明したように、長尺状シートおよび／または隣り合う片面粘着テープに対して所定の厚み差を有するように設定されることが好ましい。片面粘着テープの厚みは、例えば、４０μｍ〜４５０μｍである。上記片面粘着テープの長さおよび幅は、上記Ａ項で説明したとおりである。
【００４５】
Ｅ．両面粘着テープ
上記両面粘着テープとしては、任意の適切な両面粘着テープが用いられ得る。両面粘着テープは、例えば、基材層と該基材層の両側に配置された粘着剤層とから構成される。該基材層を構成する材料としては、例えば、ポリエチレンテレフタレート等が挙げられる。該粘着剤層は、例えば、アクリル系ポリマー、シリコーン系ポリマー、ポリエステル、ポリウレタン、ポリアミド、ポリエーテル、フッ素系やゴム系などのポリマーをベースポリマーとする粘着剤を含む。
【００４６】
上記両面粘着テープの厚みは、好ましくは１μｍ〜２００μｍであり、より好ましくは５μｍ〜１５０μｍであり、さらに好ましくは８μｍ〜１００μｍである。このような範囲であれば、長尺状シートの巻き付け始端における段差が小さくなる。なお、両面粘着テープの厚みが１μｍ未満の場合、長尺状シートを十分に固定できないおそれがある。
【００４７】
上記両面粘着テープの周方向の長さは、好ましくは５０ｍｍ以下であり、より好ましくは２０ｍｍ以下であり、さらに好ましくは０．１ｍｍ〜２０ｍｍであり、特に好ましくは１ｍｍ〜１０ｍｍである。このような範囲であれば、両面粘着テープを巻き芯上に貼着する際、該両面粘着テープにシワが発生し難く、作業性に優れる。該長さが５０ｍｍより長い場合、両面粘着テープにシワが発生するおそれがあり、該シワは長尺状シートの巻き付け始端における段差増大の原因となる。
【００４８】
上記両面粘着テープの幅は、長尺状シートの幅に応じて、任意の適切な値に設定され得る。両面粘着テープの幅は、長尺状シートの幅に対して、好ましくは１０％〜１００％であり、より好ましくは３０％〜９０％である。
【実施例】
【００４９】
以下、実施例により本発明を具体的に説明するが、本発明はこれら実施例になんら限定されるものではない。実施例における試験および評価方法は以下のとおりである。
【００５０】
（１）厚み
実施例および比較例において、厚みは、ＪＩＳ  Ｚ０２３７−２００９に基づき、０．００１ｍｍ目盛のダイヤルゲージにより測定した。
【００５１】
（２）引っ張り弾性率
実施例および比較例で用いた材料、および得られた長尺状シートの引っ張り弾性率は、ＪＩＳ−Ｋ−７１６１に準拠して測定した。測定温度は２５℃とし、試験片の幅は２０ｍｍとし、チャック間距離は５０ｍｍとし、引っ張り速度は３００ｍｍ／分とした。
【００５２】
（３）長尺状シート表面の凹凸
実施例および比較例で得られたシートロールの巻きをほどき、ロールの内側、長尺状シートの巻き付け始端上に重なって位置していた部分について、長尺状シート表面の凹凸を評価した。
当該部分を切り出し、長尺状シートからセパレータを剥離した。その後、基材層と粘着剤層とから構成される積層体を粘着剤層を下にして、シリコンミラーウエハ上に載置し、基材層に生じた凹状態部分の深さを、接触式表面粗さ計（ＫＬＡ−Ｔｅｎｃｏｒ社製、商品名「Ｐ−１５」）にて測定した。
【００５３】
［実施例１］
（長尺状シートの作製）
基材層としての低密度ポリエチレンフィルム（厚み：１５０μｍ、引っ張り弾性率：１５０ＭＰａ）上に、アクリル系粘着剤を塗布して粘着剤層（厚み：２０μｍ、引っ張り弾性率：０．５ＭＰａ）を形成させて、積層体（引っ張り弾性率：１５０ＭＰａ）を得た。次いで、粘着剤層上に、セパレータとしてのシリコーンが塗布されたＰＥＴフィルム（厚み：５０μｍ、引っ張り弾性率：４０００ＭＰａ）を積層し、基材層、粘着剤層、セパレータをこの順に有する長尺状シート（厚み：２２０μｍ、長さ：１００ｍ）を得た。
（シートロールの作製）
得られた長尺状シートを、ＡＢＳ樹脂製の巻き芯（外径：８８ｍｍ）に、巻き付けた。
このとき、巻き芯上、長尺状シートの巻き付け始端辺近傍において、巻き付け方向とは反対側に、第１の片面粘着テープ（厚み：５０μｍ、長さ：２０ｍｍ）を貼着した。第１の片面粘着テープと長尺状シートの巻き付け始端辺との間隔は、３ｍｍとした。さらに、第１の片面粘着テープの巻き付け方向とは反対側に、第２の片面粘着テープ（厚み：５０μｍ、長さ：２０ｍｍ）を貼着した。第２の片面粘着テープと第１の片面粘着テープの間隔は、３ｍｍとした。なお、上記第１の片面粘着テープおよび第２の片面粘着テープは、ＰＥＴフィルム（厚み：３８μｍ）とアクリル系粘着剤層（厚み：１２μｍ）とから構成される粘着テープを２枚重ねて形成させた。
長尺状シートの巻き付け始端は、両面粘着テープ（厚み：１０μｍ）を介して、巻き芯に貼着した。また、長尺状シートは、セパレータ側を巻き内側にして巻き付けた。
長尺状シートの巻き周数は、２７０周とし、シートロールを得た。得られたシートロールを上記（３）の評価に供した。結果を表１に示す。
【００５４】
［実施例２〜１０］
両面粘着テープの厚み、第１の片面粘着テープの厚みおよび長さ、第２の片面粘着テープの厚みおよび長さ、第１の片面粘着テープと長尺状シートの巻き付け始端辺との間隔、ならびに第２の片面粘着テープと第１の片面粘着テープの間隔を表１に示す値とした以外は、実施例１と同様にしてシートロールを得た。なお、実施例９においては、第２の片面粘着テープは用いられていない。得られたシートロールを上記（３）の評価に供した。結果を表１に示す。
【００５５】
［比較例１］
第１の片面粘着テープおよび第２の片面粘着テープを配置しなかったこと以外は、実施例１と同様にしてシートロールを得た。得られたシートロールを上記（３）の評価に供した。結果を表１に示す。
【００５６】
【表１】
2015160678.tif 000003
【００５７】
表１から明らかなように、本発明によれば、巻き付け後の長尺状シートのロール内側における表面凹凸が小さく、ロール内側における外観および特性に優れるシートロールを得ることができる。また、片面粘着テープによる段差、片面粘着テープの長さ、片面粘着テープと長尺状シート始端辺との間隔、片面粘着テープ同士の間隔等を適切に調節することにより、上記のような効果は顕著となる。
【符号の説明】
【００５８】
１０                  長尺状シート
２０                  巻き芯
３０                  片面粘着テープ
１００                シートロール  
【図１】
2015160678.tif 000004
【図２】
2015160678.tif 000005
【図３】
2015160678.tif 000006
【図４】
2015160678.tif 000007